(57)【要約】      （修正有）【課題】高い火花電圧を有し、電導度と火花電圧の耐熱性に優れた電解コンデンサを製造することのできる電解コンデンサ用電解液及びそれを用いて作製した電解コンデンサを提供する。【解決手段】電解質塩と有機溶媒を少なくとも含有する電解コンデンサ用電解液において、電解質塩中の陽イオンが、トリメチルアミンカチオン、Ｎ−メチルピロリジンカチオン等の特定のアンモニウム塩であり、陰イオンがモノカルボン酸化合物アニオンである。【選択図】なし【特許請求の範囲】
【請求項１】
電解質塩と有機溶媒を少なくとも含有する電解コンデンサ用電解液において、
電解質塩が、下記一般式（１）〜（７）で表されるいずれかの化合物であることを特徴とする電解コンデンサ用電解液。
【化１】
2014041896.tif 000010
（式（１）〜（７）中、Ｒ１〜Ｒ３０は、それぞれ同一でも異なっても良い水素、炭素数１〜１８のアルキル基、炭素数１〜１８のアルコキシ基、水酸基であり、隣接Ｒ同士は連結し、炭素数２〜６のアルキレン基を形成しても良い。Ｘ−は、下記一般式（Ｉ）で表されるモノカルボン酸化合物アニオンである。）
【化２】
2014041896.tif 000011
（式（Ｉ）中、Ｒ３１、Ｒ３２は、それぞれ直鎖又は分岐していてもよい炭素数１〜８のアルキル基、Ｒ３３、Ｒ３４は、それぞれ直鎖の炭素数１〜４のアルキル基である。）
【請求項２】
Ｘ−が、下記化合物（Ａ）で表されるモノカルボン酸化合物アニオンであることを特徴とする請求項１に記載の電解コンデンサ用電解液。
【化３】
2014041896.tif 000012
【請求項３】
請求項１又は２に記載の電解コンデンサ用電解液を用いてなることを特徴とする電解コンデンサ。
【発明の詳細な説明】
【技術分野】
【０００１】
本発明は、高い電導度と火花電圧を有し、耐熱性に優れた電解コンデンサ用電解液とそれを用いた電解コンデンサに関する。
【背景技術】
【０００２】
従来、電解コンデンサ用電解液としては、有機溶媒に有機酸や無機酸又はそれらの塩を電解液として溶解させたものが用いられている。
【０００３】
電解液の中でも、電導度は電解コンデンサの損失、インピーダンス特性等に直接関わることから、高い火花電圧と、電導度と火花電圧の耐熱性に優れる電解コンデンサ用電解液の開発が盛んに行われている。
【０００４】
特許文献１に開示されているように、通常、電解コンデンサ用電解液に用いる電解質塩のアニオンは、ジカルボン酸化合物アニオンやモノカルボン酸化合物アニオン等が用いられている。
【０００５】
特許文献２に開示されているように、カルボン酸化合物を有する電解質と、ニトロ化合物を有する化合物を含む駆動用電解液が開示されているが、該カルボン酸化合物及びニトロ化合物を用いても、十分な火花電電圧と、電導度と火花電圧の耐熱性が得られない問題があった。
【０００６】
以上のように高い火花電圧を有し、電導度と火花電圧の耐熱性に優れた電解コンデンサ用電解液及びそれを用いた電解コンデンサが求められている。
【先行技術文献】
【特許文献】
【０００７】
【特許文献１】特開平０５−００６８３９号公報
【特許文献２】特開２００５−３９２４６号公報
【発明の概要】
【発明が解決しようとする課題】
【０００８】
本発明の目的は、高い火花電圧を有し、電導度と火花電圧の耐熱性に優れた電解コンデンサ用電解液及びそれを用いた電解コンデンサを提供することである。
【課題を解決するための手段】
【０００９】
本発明は、電解質塩と有機溶媒を少なくとも含有する電解コンデンサ用電解液において、電解質塩が、一般式（１）〜（７）で表されるいずれかの化合物であることを特徴とする電解コンデンサ用電解液及びそれを用いた電解コンデンサである。
【００１０】
すなわち、本発明は以下に示すものである。
【００１１】
第一の発明は、電解質塩と有機溶媒を少なくとも含有する電解コンデンサ用電解液において、
電解質塩が、下記一般式（１）〜（７）で表されるいずれかの化合物であることを特徴とする電解コンデンサ用電解液である。
【００１２】
【化１】
2014041896.tif 000002
（式（１）〜（７）中、Ｒ１〜Ｒ３０は、それぞれ同一でも異なっても良い水素、炭素数１〜１８のアルキル基、炭素数１〜１８のアルコキシ基、水酸基であり、隣接Ｒ同士は連結し、炭素数２〜６のアルキレン基を形成しても良い。Ｘ−は、下記一般式（Ｉ）で表されるモノカルボン酸化合物アニオンである。）
【００１３】
【化２】
2014041896.tif 000003
（式（Ｉ）中、Ｒ３１、Ｒ３２は、それぞれ直鎖又は分岐していてもよい炭素数１〜８のアルキル基、Ｒ３３、Ｒ３４は、それぞれ直鎖の炭素数１〜４のアルキル基である。）
【００１４】
第二の発明は、Ｘ−が、下記化合物（Ａ）で表されるモノカルボン酸化合物アニオンであることを特徴とする第一の発明に記載の電解コンデンサ用電解液である。
【００１５】
【化３】
2014041896.tif 000004
【００１６】
第三の発明は、第一又は第二の発明に記載の電解コンデンサ用電解液を用いてなることを特徴とする電解コンデンサである。
【発明の効果】
【００１７】
本発明によれば、高い火花電圧を有し、電導度と火花電圧の耐熱性に優れた電解コンデンサ用電解液及びそれを用いた電解コンデンサを得ることができる。
【発明を実施するための形態】
【００１８】
本発明の電解コンデンサ用電解液について説明する。
【００１９】
本発明者らは鋭意検討した結果、電解質塩と有機溶媒を少なくとも含有する電解コンデンサ用電解液において、電解質塩が、一般式（１）〜（７）で表されるいずれかの化合物であることを特徴とする電解コンデンサ用電解液及びそれを用いた電解コンデンサが上記課題を解決できることを見出し、本発明に至った。
【００２０】
＜電解質塩＞
本発明は、電解質塩として下記一般式（１）〜（７）で表されるいずれかの化合物を用いる。
【００２１】
【化４】
2014041896.tif 000005
【００２２】
一般式（１）〜（７）で表される化合物中、Ｒ１〜Ｒ３０は、それぞれ同一でも異なっても良い水素、炭素数１〜１８のアルキル基、炭素数１〜１８のアルコキシ基、水酸基であり、隣接するＲ同士は連結し、炭素数２〜６のアルキレン基を形成しても良い。Ｘ−は、下記一般式（Ｉ）で表されるモノカルボン酸化合物アニオンである。）
【００２３】
【化５】
2014041896.tif 000006
（式（Ｉ）中、Ｒ３１、Ｒ３２は、それぞれ直鎖又は分岐していてもよい炭素数１〜８のアルキル基、Ｒ３３、Ｒ３４は、それぞれ直鎖の炭素数１〜４のアルキル基である。）
【００２４】
一般式（１）で表される化合物のカチオン部の具体例としては、アンモニウムカチオン、テトラメチルアンモニウムカチオン、テトラエチルアンモニウムカチオン、テトラプロピルアンモニウムカチオン、テトライソプロピルアンモニウムカチオン、テトラブチルアンモニウムカチオン、トリメチルエチルアンモニウムカチオン、トリエチルメチルアンモニウムカチオン、ジメチルジエチルアンモニウムカチオン、ジメチルエチルメトキシエチルアンモニウムカチオン、ジメチルエチルメトキシメチルアンモニウムカチオン、ジメチルエチルエトキシエチルアンモニウムカチオン、トリメチルプロピルアンモニウムカチオン、ジメチルエチルプロピルアンモニウムカチオン、トリエチルプロピルアンモニウムカチオン、スピロ−（１，１’）−ビピロリジニウムカチオン、ピペリジン−１−スピロ−１’−ピロリジニウムカチオン、スピロ−（１，１’）−ビピペリジニウムカチオン等が挙げられる。
これらの中でも、高い電導度を有し、さらに火花電圧が向上する点より、アンモニウムカチオン、テトラエチルアンモニウムカチオン、トリエチルメチルアンモニウムカチオン、スピロ−（１，１’）−ビピロリジニウムカチオンが特に好ましく挙げられる。
【００２５】
一般式（２）で表される化合物のカチオン部の具体例としては、トリメチルアミンカチオン、トリエチルアミンカチオン、トリプロピルアミンカチオン、トリイソプロピルアミンカチオン、トリブチルアミンカチオン、ジエチルメチルアミンカチオン、ジメチルエチルアミンカチオン、ジエチルメトキシアミンカチオン、ジメチルメトキシアミンカチオン、ジメチルエトキシアミンカチオン、ジエチルエトキシアミンカチオン、メチルエチルメトキシアミンカチオン、Ｎ−メチルピロリジンカチオン、Ｎ−エチルピロリジンカチオン、Ｎ−プロピルピロリジンカチオン、Ｎ−イソプロピルピロリジンカチオン、Ｎ−ブチルピロリジンカチオン、Ｎ−メチルピペリジンカチオン、Ｎ−エチルピペリジンカチオン、Ｎ−プロピルピペリジンカチオン、Ｎ−イソプロピルピペリジンカチオン、Ｎ−ブチルピペリジンカチオン等が挙げられる。
これらの中でも、高い電導度を有し、さらに火花電圧が向上する点より、トリメチルアミンカチオン、トリエチルアミンカチオン、ジメチルエチルアミンカチオン、ジエチルメチルアミンカチオン、Ｎ−メチルピロリジンカチオンが特に好ましく挙げられる。
【００２６】
一般式（３）で表される化合物のカチオン部の具体例としては、ジメチルアミンカチオン、ジエチルアミンカチオン、ジイソプロピルアミンカチオン、ジプロピルアミンカチオン、ジブチルアミンカチオン、メチルエチルアミンカチオン、メチルプロピルアミンカチオン、メチルイソプロピルアミンカチオン、メチルブチルアミンカチオン、エチルイソプロピルアミンカチオン、エチルプロピルアミンカチオン、エチルブチルアミンカチオン、イソプロピルブチルアミンカチオン、ピロリジンカチオン等が挙げられる。
これらの中でも、高い電導度を有し、さらに火花電圧が向上する点より、ジメチルアミンカチオン、ジエチルアミンカチオン、メチルエチルアミンカチオン、ピロリジンカチオンが特に好ましく挙げられる。
【００２７】
一般式（４）で表される化合物のカチオン部の具体例としては、１，３−ジメチルイミダゾリウムカチオン、１，３−ジエチルイミダゾリウムカチオン、１，３−ジプロピルイミダゾリウムカチオン、１，３−ジイソプロピルイミダゾリウムカチオン、１，３−ジブチルイミダゾリウムカチオン、１−エチル−３−メチルイミダゾリウムカチオン、１−ブチル−３−メチルイミダゾリウムカチオン、１−ブチル−３−エチルイミダゾリウムカチオン、１，２，３−トリメチルイミダゾリウムカチオン、１，２，３，４−テトラメチルイミダゾリウムカチオン、１，３−ジメチル−２−エチルイミダゾリウムカチオン、１，２−ジメチル−３−エチル−イミダゾリウムカチオン、１，２，３−トリエチルイミダゾリウムカチオン、１，２，３，４−テトラエチルイミダゾリウムカチオン等が挙げられる。
これらの中でも、高い電導度を有し、さらに火花電圧が向上する点より、１，３−ジメチルイミダゾリウムカチオン、１，３−ジエチルイミダゾリウムカチオン、１−エチル−３−メチルイミダゾリウムカチオン、１−ブチル−３−メチルイミダゾリウムカチオン、１−ブチル−３−エチルイミダゾリウムカチオンが特に好ましく挙げられる。
【００２８】
一般式（５）で表される化合物のカチオン部の具体例としては、１，２，３，４−テトラメチルイミダゾリニウムカチオン、１，３，４−トリメチル−２−エチルイミダゾリニウムカチオン、１，３−ジメチル−２，４−ジエチルイミダゾリニウムカチオン、１，２−ジメチル−３，４−ジエチルイミダゾリニウムカチオン、１−メチル−２，３，４−トリエチルイミダゾリニウムカチオン、１，２，３，４−テトラエチルイミダゾリニウムカチオン、１，２，３−トリメチルイミダゾリニウムカチオン、１，３−ジメチル−２−エチルイミダゾリニウムカチオン、１−エチル−２，３−ジメチルイミダゾリニウムカチオン、１，２，３−トリエチルイミダゾリニウムカチオン、４−シアノ−１，２，３−トリメチルイミダゾリニウムカチオン、３−シアノメチル−１，２−ジメチルイミダゾリニウムカチオン、２−シアノメチル−１，３−ジメチルイミダゾリニウムカチオン、４−アセチル−１，２，３−トリメチルイミダゾリニウムカチオン、３−アセチルメチル−１，２−ジメチルイミダゾリニウムカチオン、４−メチルカルボオキシメチル−１，２，３−トリメチルイミダゾリニウムカチオン、３−メチルカルボオキシメチル−１，２−ジメチルイミダゾリニウムカチオン、４−メトキシ−１，２，３−トリメチルイミダゾリニウムカチオン、３−メトキシメチル−１，２−ジメチルイミダゾリニウムカチオン、４−ホルミル−１，２，３−トリメチルイミダゾリニウムカチオン、３−ホルミルメチル−１，２−ジメチルイミダゾリニウムカチオン、３−ヒドロキシエチル−１，２−ジメチルイミダゾリニウムカチオン、４−ヒドロキシメチル−１，２，３−トリメチルイミダゾリニウムカチオン、２−ヒドロキシエチル−１，３−ジメチルイミダゾリニウムカチオン等が挙げられる。
これらの中でも、高い電導度を有し、さらに火花電圧が向上する点より、１，２，３，４−テトラメチルイミダゾリニウムカチオン、１−エチル−２，３−ジメチルイミダゾリニウムカチオン、１−エチル−３−メチルイミダゾリニウムカチオンが特に好ましく挙げられる。
【００２９】
一般式（６）で表される化合物のカチオン部の具体例としては、１，２−ジメチルピラゾリウムカチオン、１−メチル−２−エチルピラゾリウムカチオン、１，２−ジエチルピラゾリウムカチオン、１，２−ジプロピルピラゾリウムカチオン、１，２−ジブチルピラゾリウムカチオン、１−メチル−２−プロピルピラゾリウムカチオン、１−メチル−２−ブチルピラゾリウムカチオン、１−メチル−２−ヘキシルピラゾリウムカチオン、１−メチル−２−オクチルピラゾリウムカチオン、１−メチル−２−ドデシルピラゾリウムカチオン、１，２，３，５−テトラメチルピラゾリウムカチオン、１−エチル−２，３，５−トリメチルピラゾリウムカチオン、１−エチル−３−メトキシ−２，５−ジメチルピラゾリウムカチオン、３−フェニル−１，２，５−トリメチルピラゾリウムカチオン、３−メトキシ−５−フェニル−１−エチル−２−エチルピラゾリウムカチオン、１，２−テトラメチレン−３，５−ジメチルピラゾリウムカチオン、１，２−テトラメチレン−３−フェニル−５−メチルピラゾリウムカチオン、１，２−テトラメチレン−３−メトキシ−５−メチルピラゾリウムカチオン等が挙げられる。
これらの中でも、高い電導度を有し、さらに火花電圧が向上する点より、１，２−ジメチルピラゾリウムカチオン、１−メチル−２−エチルピラゾリウムカチオン、１，２−ジエチルピラゾリウムカチオンが特に好ましく挙げられる。
【００３０】
一般式（７）で表される化合物のカチオン部の具体例としては、Ｎ−メチルピリジニウムカチオン、Ｎ−エチルピリジニウムカチオン、Ｎ−プロピルピリジニウムカチオン、Ｎ−イソプロピルピリジニウムカチオン、Ｎ−ブチルピリジニウムカチオン、Ｎ−ヘキシルピリジニウムカチオン、Ｎ−オクチルピリジニウムカチオン、Ｎ−ドデシルピリジニウムカチオン、Ｎ−メチル−３−メチルピリジニウムカチオン、Ｎ−エチル−３−メチルピリジニウムカチオン、Ｎ−プロピル−３−メチルピリジニウムカチオン、Ｎ−ブチル−３−メチルピリジニウムカチオン、Ｎ−ブチル−４−メチルピリジニウムカチオン、Ｎ−ブチル−４−エチルピリジニウムカチオン等が挙げられる。
これらの中でも、高い電導度を有し、さらに火花電圧が向上する点より、Ｎ−メチルピリジニウムカチオン、Ｎ−エチルピリジニウムカチオン、Ｎ−ブチルピリジニウムカチオン、Ｎ−メチル−３−メチルピリジニウムカチオン、Ｎ−エチル−３−メチルピリジニウムカチオン、Ｎ−ブチル−３−メチルピリジニウムカチオンが特に好ましく挙げられる。
【００３１】
一般式（Ｉ）で表されるモノカルボン酸化合物アニオンとしては、下記化合物（Ａ）〜（Ｍ）を挙げることができる。
【００３２】
【化６】
2014041896.tif 000007
【００３３】
【化７】
2014041896.tif 000008
【００３４】
これらの中でも化合物（Ａ）で表されるモノカルボン酸化合物アニオンが、電導度と火花電圧の耐熱性に優れる点より、特に好ましく挙げられる。
【００３５】
また、電解質塩に用いるアニオンとして他のカルボン酸化合物アニオンを用いても良い。他のカルボン酸化合物アニオンの具体的としては、芳香族カルボン酸：（例えばフタル酸、サリチル酸、イソフタル酸、テレフタル酸、トリメリット酸、ピロメリット酸、安息香酸、レゾルシン酸、ケイ皮酸、ナフトエ酸、マンデル酸）、脂肪族カルボン酸：（［飽和カルボン酸、例えばシュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカン二酸、３−ｔｅｒｔ−ブチルアジピン酸、メチルマロン酸、エチルマロン酸、プロピルマロン酸、ブチルマロン酸、ペンチルマロン酸、ヘキシルマロン酸、ジメチルマロン酸、ジエチルマロン酸、メチルプロピルマロン酸、メチルブチルマロン酸、エチルプロピルマロン酸、ジプロピルマロン酸、メチルコハク酸、エチルコハク酸、２，２−ジメチルコハク酸、２，３−ジメチルコハク酸、２−メチルグルタル酸、３−メチルグルタル酸、３−メチル−３−エチルグルタル酸、３，３−ジエチルグルタル酸、メチルコハク酸、２−メチルグルタル酸、３−メチルグルタル酸、３，３−ジメチルグルタル酸、３−メチルアジピン酸、１，６−デカンジカルボン酸、５，６−デカンジカルボン酸、ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸、ウンデカン酸、ボロジグリコール酸、ボロジシュウ酸、ボロジサリチル酸、イタコン酸、酒石酸、グリコール酸、乳酸、ピルビン酸］、［不飽和カルボン酸、例えばマレイン酸、フマル酸、アクリル酸、メタクリル酸、オレイン酸］）等が挙げられる。
【００３６】
電解コンデンサ用電解液における一般式（１）〜（７）で表されるいずれかの化合物の含有量は、０．１〜５０質量％が好ましく、１．０〜４０質量％がより好ましく、２〜３０質量％が特に好ましく挙げられる。
０．１質量％未満の場合、十分な電気特性が得られない欠点があり、５０質量％超の場合、比抵抗が上昇する欠点がある。
【００３７】
＜有機溶媒＞
電解コンデンサ用電解液に用いる有機溶媒は、プロトン性極性溶媒又は非プロトン性極性溶媒を用いることができ、単独で用いても２種類以上混合して用いてもよい。
【００３８】
プロトン性極性溶媒としては、一価アルコール類（メタノール、エタノール、プロパノール、ブタノール、ペンタノール、ヘキサノール、シクロブタノール、シクロペンタノール、シクロヘキサノール、ベンジルアルコール等）、多価アルコール類及びオキシアルコール化合物類（エチレングリコール、プロピレングリコール、グリセリン、メチルセロソルブ、エチルセロソルブ、メトキシプロピレングリコール、ジメトキシプロパノール等）等が挙げられる。
【００３９】
非プロトン性の極性溶媒としては、γ−ブチロラクトン、γ−バレロラクトン、アミド系（Ｎ−メチルホルムアミド、Ｎ，Ｎ−ジメチルホルムアミド、Ｎ−エチルホルムアミド、Ｎ，Ｎ−ジエチルホルムアミド、Ｎ−メチルアセトアミド、Ｎ，Ｎ−ジメチルアセトアミド、Ｎ−エチルアセトアミド、Ｎ，Ｎ−ジエチルアセトアミド、ヘキサメチルホスホリックアミド等）、スルホラン系（スルホラン、３−メチルスルホラン、２，４−ジメチルスルホラン等）、鎖状スルホン系（ジメチルスルホン、エチルメチルスルホン、エチルイソプロピルスルホン）、環状アミド系（Ｎ−メチル−２−ピロリドン等）、カーボネイト類（エチレンカーボネイト、プロピレンカーボネイト、イソブチレンカーボネイト等）、ニトリル系（アセトニトリル等）、スルホキシド系（ジメチルスルホキシド等）、２−イミダゾリジノン系〔１，３−ジアルキル−２−イミダゾリジノン（１，３−ジメチル−２−イミダゾリジノン、１，３−ジエチル−２−イミダゾリジノン、１，３−ジ（ｎ−プロピル）−２−イミダゾリジノン等）、１，３，４−トリアルキル−２−イミダゾリジノン（１，３，４−トリメチル−２−イミダゾリジノン等）〕等が挙げられる。
【００４０】
低中圧用の電解コンデンサに用いる場合には、γ−ブチロラクトンを主溶媒とする溶媒が好ましく用いられる。また、電解コンデンサ用電解液に含有する水分量は少ないほど好ましく挙げられる。
高圧用電解コンデンサに用いる場合には、エチレングリコールが好ましく挙げられる。また、電解コンデンサ用電解液に含有する水分量は、特に限定されないが、０．１〜３０質量％が好ましく、０．５〜２０質量％がより好ましく挙げられる。該水分量にすることで、良好な電導度を得ることができる。
【００４１】
＜添加剤＞
本発明の電解コンデンサ用電解液には、添加剤を含有させてもよい。添加剤としては、コロイダルシリカ、ポリビニルアルコール、ホウ酸、マンニット、ホウ酸とマンニット、ソルビット等の錯化合物やホウ酸とエチレングリコール、グリセリン等の多価アルコールとの錯化合物等のホウ素化合物、ｏ−ニトロ安息香酸、ｍ−ニトロ安息香酸、ｐ−ニトロ安息香酸、ｏ−ニトロフェノール、ｍ−ニトロフェノール、ｐ−ニトロフェノール等のニトロ化合物が挙げられる。
【００４２】
添加量は０．１〜１０質量％が好ましく、０．５〜５．０質量％がより好ましく挙げられる。０．１質量％未満の場合、十分な火花電圧が得られない欠点があり、１０質量％超の場合、電導度が低下する欠点がある。
【００４３】
＜電解コンデンサ＞
本発明の電解コンデンサは、上述した電解コンデンサ用電解液を用いてなることを特徴とする電解コンデンサである。
アルミ電解コンデンサを例にとり説明する。アルミ電解コンデンサは、アルミ箔の表面に陽極酸化処理によって酸化皮膜を誘電体として形成させた化成箔を陽極側電極に用い、当該陽極側電極に対向させて陰極側電極を配置し、両極間にセパレータを介在させ、そこに電解液を保持させて電解コンデンサを形成させたものである。
【００４４】
中低圧用の電解コンデンサに求められる性能としては、電導度は６ｍＳ／ｃｍ以上が好ましく、８ｍＳ／ｃｍ以上がより好ましく、１０ｍＳ／ｃｍ以上が特に好ましく挙げられる。火花電圧は、１６０Ｖ以上が好ましく、１８０Ｖがより好ましく、２００Ｖ以上が特に好ましく挙げられる。
【００４５】
高圧用の電解コンデンサに求められている性能としては、電導度は１ｍＳ／ｃｍ以上が好ましく、１．２ｍＳ／ｃｍ以上がより好ましく、１．５ｍＳ／ｃｍ以上が特に好ましく挙げられる。火花電圧は４００Ｖ以上が好ましく、４５０Ｖ以上がより好ましく、５００Ｖ以上が特に好ましく挙げられる。
【実施例】
【００４６】
以下、発明を実施例に基づき説明する。なお、本発明は、実施例により、なんら限定されるものではない。実施例中の「部」は「質量部」、「％」は「質量％」を表す。
【００４７】
（実施例１）
３，５，５−トリメチル−１−ヘキサノール１モルと、酸化亜鉛０．０５モルと、水酸化カリウムを加えて２５０℃で２時間撹拌して反応させた。反応後、反応液を２００℃まで冷却した後、水酸化ナトリウム０．５５モルを加え、２８０℃で１時間撹拌して反応させた。反応後、トルエンと水を加え、固形物を溶解させた後、希硫酸をメチルオレンジ変色点まで加え、水洗浄後、減圧蒸留して、２−（１，３，３−トリメチルブチル）−５，７，７−トリメチルオクタン酸を得た。
【００４８】
次に、炭酸アンモニウム７８モルとエチレングリコール２４５部と、２−（１，３，３−トリメチルブチル）−５，７，７−トリメチルオクタン酸３９モルと、を混合して４０℃で撹拌し、その後、５０ｔｏｒｒで１時間減圧し、炭酸及びアンモニアを除去して、アンモニウム−２−（１，３，３−トリメチルブチル）−５，７，７−トリメチルオクタン（カチオン：アンモニウムカチオン、アニオン：化合物（Ａ））を得た。
【００４９】
アンモニウム−２−（１，３，３−トリメチルブチル）−５，７，７−トリメチルオクタン８部と、エチレングリコール９２部とを混合させて電解コンデンサ用電解液を得た。
【００５０】
（実施例２〜４、比較例１〜４）
実施例１に記載したアンモニウム−２−（１，３，３−トリメチルブチル）−５，７，７−トリメチルオクタンの代わりに、表１に対応する電解質塩を用いた以外は、実施例１と同様にして電解コンデンサ用電解液を得た。なお、表１に記載の化合物（Ａ）〜（Ｄ）は、モノカルボン酸アニオンの具体例で示した化合物（Ａ）〜（Ｄ）のことである。
【００５１】
以下に、電解コンデンサ用電解液の電導度及び火花電圧とそれらの耐熱性の評価方法をまとめた。
【００５２】
（電導度の評価方法）
電導度の評価方法は、電解コンデンサ用電解液（実施例１〜４、比較例１〜４）の３０℃における電導度（ｍＳ／ｃｍ）を、横河電機株式会社製ＳＣメーター  ＳＣ７２を用いて測定した。耐熱性は、温度１０５℃の条件下で、２０００時間後の電導度を測定した。
【００５３】
（火花電圧の評価方法）
火花電圧の評価方法は、電解コンデンサ用電解液（実施例１〜４、比較例１〜４）に、２５℃で５ｍＡ／ｃｍ２の定電流を印加し、電圧−時間カーブを調べることで行い、電圧の上昇カーブを始めにスパーク又はシンチレーションが観測された電圧を火花電圧（Ｖ）とした。耐熱性は、温度１０５℃の条件下で、２０００時間後の火花電圧を測定した。
【００５４】
電解コンデンサ用電解液の電導度（ｍＳ／ｃｍ）及び火花電圧（Ｖ）、及びそれらの耐熱性試験の測定結果を表１に示す。
【００５５】
【表１】
2014041896.tif 000009
【００５６】
表中の略語は以下の通りである。
＜電解質塩のアニオン＞
化合物（ａ）：１，６−デカンジカルボン酸アニオン
化合物（ｂ）：２−ヘキシルデカン酸アニオン
化合物（ｃ）：アゼライン酸アニオン
化合物（ｄ）：ホウ酸アニオン
【００５７】
表１より、比較例１〜４より実施例１〜４の方が、火花電圧が高く、かつ、電導度と火花電圧の耐熱性に優れていることがわかった。
【産業上の利用可能性】
【００５８】
本発明の電解コンデンサ用電解液は、高い火花電圧を有し、かつ、電導度と火花電圧の耐熱性に優れているため、広範な産業分野において用いることができる。